(57)【要約】【課題】  成形性と難燃性に優れたウレタンフォームの製造方法を得ること。【解決手段】  膨張黒鉛、多価金属水酸化物およびそれらの混合物から選ばれるフィラー（ｅ）と圧縮流体を含む混合液、またはフィラー（ｅ）とポリオール（ａ）と圧縮流体を含む混合液（Ｘ）を体積膨張して、体積平均粒径が１０〜１０００ｎｍのフィラー粒子（ｅ１）を得る工程を含み、該圧縮流体が二酸化炭素を圧縮して得られる液体、亜臨界流体又は超臨界流体を含む、ウレタンフォーム中にフィラー粒子（ｅ１）が分散されたウレタンフォームの製造方法。【選択図】  なし【特許請求の範囲】
【請求項１】
膨張黒鉛、多価金属水酸化物およびそれらの混合物から選ばれるフィラー（ｅ）と圧縮流体を含む混合液、またはフィラー（ｅ）とポリオール（ａ）と圧縮流体を含む混合液（Ｘ）を体積膨張して、体積平均粒径が１０〜１０００ｎｍのフィラー粒子（ｅ１）を得る工程を含み、該圧縮流体が二酸化炭素を圧縮して得られる液体、亜臨界流体又は超臨界流体を含む、ウレタンフォーム中にフィラー粒子（ｅ１）が分散されたウレタンフォームの製造方法。
【請求項２】
さらに、ポリオール（ａ）と有機ポリイソシアネート（ｂ）とを、フィラー粒子（ｅ１）、発泡剤（ｃ）およびウレタン化触媒（ｄ）の存在下で反応させる工程であって、フィラー粒子（ｅ１）がポリオール（ａ）の少なくとも一部に分散されたフィラー粒子分散ポリオール組成物を用いる工程を含む請求項１記載のウレタンフォームの製造方法。
【請求項３】
ポリオール（ａ）の全重量に対するフィラー粒子（ｅ１）の量が０．１〜３０重量％である請求項２記載のウレタンフォームの製造方法。
【請求項４】
膨張黒鉛、多価金属水酸化物およびそれらの混合物から選ばれるフィラー（ｅ）とポリオール（ａ）と圧縮流体を含む混合液（Ｘ１）を体積膨張して、ポリオール（ａ）中に体積平均粒径が１０〜１０００ｎｍのフィラー粒子（ｅ１）が分散されたポリオール組成物を得るフィラー粒子分散ポリオール組成物の製造方法。
【発明の詳細な説明】
【技術分野】
【０００１】
本発明は、ウレタンフォームの製造方法に関する。さらに詳しくは、難燃性に優れることが要求される用途に適したウレタンフォームの製造方法と、この製造方法に用いることができるフィラー粒子分散ポリオール組成物の製造方法に関する。
【背景技術】
【０００２】
従来からウレタンフォームは、自動車内装材や建材として広く使用されている。近年、ウレタンフォームの難燃化のため、ウレタンの副資剤として、膨張黒鉛、水和金属系化合物等のフィラーが使用されている（非特許文献１参照）。しかしながら従来の分散性やフィラーの分散粒径では、少量の使用では難燃化の効果が小さく、多量に使用するとフォームの成形性が悪化し、また強度が低下するという問題があった。
【先行技術文献】
【非特許文献】
【０００３】
【非特許文献１】ポリウレタン応用技術（シーエムシー刊）
【発明の開示】
【発明が解決しようとする課題】
【０００４】
本発明は、成形性と難燃性に優れたウレタンフォームの製造方法を得ることを目的としている。
【課題を解決するための手段】
【０００５】
本発明者らは、このような問題点を解決すべく鋭意検討を重ねた結果、フィラーと圧縮流体を含む混合液の体積膨張により粒径の調整されたフィラーを含むウレタンフォームとすることで、上記の問題点を解決できることを見出し、本発明に到達した。
【０００６】
上記課題は、以下の本発明により達成される。
すなわち本発明は、下記２発明である。
（Ｉ）  膨張黒鉛、多価金属水酸化物およびそれらの混合物から選ばれるフィラー（ｅ）と圧縮流体を含む混合液、またはフィラー（ｅ）とポリオール（ａ）と圧縮流体を含む混合液（Ｘ）を体積膨張して、体積平均粒径が１０〜１０００ｎｍのフィラー粒子（ｅ１）を得る工程を含み、該圧縮流体が二酸化炭素を圧縮して得られる液体、亜臨界流体又は超臨界流体を含む、ウレタンフォーム中にフィラー粒子（ｅ１）が分散されたウレタンフォームの製造方法。
（ＩＩ）  膨張黒鉛、多価金属水酸化物およびそれらの混合物から選ばれるフィラー（ｅ）とポリオール（ａ）と圧縮流体を含む混合液（Ｘ１）を体積膨張して、ポリオール（ａ）中に体積平均粒径が１０〜１０００ｎｍのフィラー粒子（ｅ１）が分散されたポリオール組成物を得るフィラー粒子分散ポリオール組成物の製造方法。
【発明の効果】
【０００７】
本発明の製造方法により得られるウレタンフォームは、成形性に優れ、且つ難燃性である。
【発明を実施するための形態】
【０００８】
本発明のウレタンフォームの製造方法では、ポリオール（ａ）と有機ポリイソシアネート（ｂ）とを、フィラー粒子（ｅ１）、発泡剤（ｃ）およびウレタン化触媒（ｄ）の存在下で反応させることが好ましい。
上記ポリオール（ａ）としては、ウレタンの製造に通常使用できるものが用いられ、例えば、多価アルコール、ポリアルカノールアミン、ポリエーテルポリオール、ポリエステルポリオール、これら以外の各種ポリオール等が挙げられ、２種以上を併用してもよい。
【０００９】
多価アルコールとしては、炭素数２〜２０の２価アルコール（脂肪族ジオール、例えば、エチレングリコール、プロピレングリコール、１，３−および１，４−ブタンジオール、１，６−ヘキサンジオール、ネオペンチルグリコールなどのアルキレングリコール；および脂環式ジオール、例えば、シクロヘキサンジオール、シクロヘキサンジメタノールなどのシクロアルキレングリコール）、炭素数３〜２０の３価アルコール（脂肪族トリオール、例えば、グリセリン、トリメチロールプロパン、トリメチロールエタン、ヘキサントリオールなどのアルカントリオール）；炭素数５〜２０の４〜８価またはそれ以上の多価アルコール（脂肪族ポリオール、例えば、ペンタエリスリトール、ソルビトール、マンニトール、ソルビタン、ジグリセリン、ジペンタエリスリトールなどのアルカンポリオールおよびその分子内もしくは分子間脱水物；ならびにショ糖、グルコース、マンノース、フルクトース、メチルグルコシドなどの糖類およびその誘導体）が挙げられる。
【００１０】
ポリアルカノールアミンとしては、炭素数２〜２０のポリアルカノールアミン類（モノ−、ジ−およびトリエタノールアミン、イソプロパノールアミン等）などが挙げられる。
【００１１】
ポリエーテルポリオールとしては、前記多価アルコール、アンモニア、アミン、多価フェノール、ポリカルボン酸等の活性水素含有化合物にアルキレンオキサイドを付加した構造のポリオール並びにこれらの混合物が挙げられる。
【００１２】
アミンとしては、脂肪族アミン［モノアミン（炭素数（Ｃ）１〜２０、例えばｎ−ブチルアミン、オクチルアミン）、ジアミン（Ｃ２〜１０、例えばエチレンジアミン、プロピレンジアミン、ヘキサメチレンジアミン）、ポリアルキレンポリアミン（Ｃ４〜２０、例えばジエチレントリアミン、トリエチレンテトラミン、ペンタエチレンヘキサミン）等］；芳香（脂肪）族アミン（Ｃ６〜２０のモノ−およびポリアミン、例えばアニリン、フェニレンジアミン、トリレンジアミン、キシリレンジアミン、ジエチルトルイレンジアミン、メチレンジアニリン、ジフェニルエーテルジアミン）；脂環式アミン（Ｃ４〜２０、例えばイソホロンジアミン、シクロヘキサンジアミン、ジシクロヘキシルメタンジアミン）；複素環式アミン（Ｃ４〜２０、例えばピペラジン、アミノエチルピペラジンおよび特公昭５５−２１０４４号公報記載のもの）；アルカノールアミン（Ｃ２〜２０、例えばモノ−、ジ−およびトリエタノールアミン、イソプロパノールアミン等）等が挙げられる。
【００１３】
多価（２価〜８価またはそれ以上）フェノールとしては、単環多価フェノール（ハイドロキノン、レゾルシノール、ピロガロール、フロログルシン等）；多環多価フェノール（ジヒドロキシナフタレン等）；ビスフェノール化合物（ビスフェノールＡ、−Ｆ、およびＳ）；フェノールとホルムアルデヒドの縮合物（ノボラック、レゾール等）等が挙げられる。
【００１４】
ポリカルボン酸としては、脂肪族ポリカルボン酸（Ｃ４〜１８、例えばコハク酸、アジピン酸、セバシン酸、グルタル酸、アゼライン酸）、芳香族ポリカルボン酸（Ｃ８〜１８、例えばテレフタル酸、イソフタル酸、オルトフタル酸、トリメリット酸、ピロメリット酸）、脂環式ポリカルボン酸（Ｃ８〜１５、例えばシクロヘキサン１，４−ジカルボン酸）、およびこれらの２種以上の混合物等が挙げられる。
【００１５】
上記活性水素含有化合物（２種以上併用してもよい）に付加させるアルキレンオキサイドとしては、Ｃ２〜１２またはそれ以上（好ましくは２〜８）、例えばエチレンオキサイド、１，２−プロピレンオキサイド、１，２−、２，３−および１，３−ブチレンオキサイド（以下それぞれＥＯ、ＰＯおよびＢＯと略記）、テトラヒドロフランおよび３−メチル−テトラヒドロフラン、１，３−プロピレンオキサイド、イソＢＯ、Ｃ５〜１２のα−オレフィンオキサイド、置換アルキレンオキサイド、例えばスチレンオキサイドおよびエピハロヒドリン（エピクロルヒドリン等）、並びにこれらの２種以上の併用（ランダム付加および／またはブロック付加）が含まれる。
これらのうち工業上の観点からさらに好ましいのは、ＰＯ、およびＥＯ／ＰＯの組み合わせである。
アルキレンオキサイドの付加量は、活性水素原子１個当たり好ましくは１〜１０モル、さらに好ましくは２〜６モルである。
【００１６】
ポリエステルポリオールとしては、前記のポリオール（とくに、エチレングリコール、ジエチレングリコール、プロピレングリコール、１，３−又は１，４−ブタンジオール、１，６−ヘキサンジオール、ネオペンチルグリコール等の２価アルコール；またはこれらとグリセリン、トリメチロールプロパン等の３価又はそれ以上の多価アルコールとの混合物；並びにこれら多価アルコールのアルキレンオキサイド低モル（１〜１０モル）付加物）と、前記ポリカルボン酸もしくはその無水物、低級アルキル（アルキル基の炭素数：１〜４）エステル等のエステル形成性誘導体（例えば、アジピン酸、セバシン酸、無水マレイン酸、無水フタル酸、テレフタル酸ジメチル等）、または前記カルボン酸無水物およびアルキレンオキサイドとの縮合反応物；そのアルキレオンキサイド（ＥＯ、ＰＯ等）付加反応物；ポリラクトンポリオール、例えば前記ポリオールを開始剤としてラクトン（ε−カプロラクトン等）を開環重合させることにより得られるもの；ポリカーボネートポリオール、例えば前記多価アルコールとアルキレンカーボネートとの反応物；等が挙げられる。具体例としては、ポリ（１，４−ブタンジオールアジぺート）、ポリ（１，４−ブタンジオールテレフタレート）、ポリ（ジエチレングリコールテレフタレート）、ポリε−カプロラクトンポリオール等が挙げられる。数平均分子量（Ｍｎ）は、ウレタンフォームの機械物性の観点から好ましくは１５０〜３，０００、さらに好ましくは２００〜２，５００、とくに好ましくは２５０〜１，５００である。
【００１７】
その他のポリオールとしては、ポリマーポリオール（以下Ｐ／Ｐと略記）、水酸基含有ビニル重合体（ポリブタジエンポリオール、部分鹸化エチレン／酢酸ビニル共重合体等）が挙げられる。
ポリマーポリオール（以下Ｐ／Ｐと略記）、水酸基含有ビニル重合体（ポリブタジエンポリオール、部分鹸化エチレン／酢酸ビニル共重合体等）が挙げられる。
Ｐ／Ｐは、ポリオール（前記ＯＨ末端のポリエーテルポリオールおよび／またはポリエステルポリオール、またはこれらと前記の多価アルコールとの混合物）中でエチレン性不飽和モノマーをその場で重合させることにより得られる。
エチレン性不飽和モノマーには、アクリルモノマー［（メタ）アクリロニトリル、アルキル（Ｃ１〜２０またはそれ以上）（メタ）アクリレート（メチルメタクリレート等）等］、炭化水素（以下ＨＣと略記）モノマー［芳香族不飽和ＨＣ（スチレン等）、脂肪族不飽和ＨＣ（Ｃ２〜２０またはそれ以上のアルケン、アルカジエン等（α−オレフィン、ブタジエン等）等］、並びにこれらの２種以上の併用［アクリロニトリル／スチレンの併用（重量比１００／０〜８０／２０）等］が含まれる。
Ｐ／Ｐは、例えば５〜８０重量％またはそれ以上、好ましくは３０〜７０重量％の重合体含量を有する。Ｍｎは、ウレタンフォームの機械物性の観点から好ましくは１５０〜３，０００、さらに好ましくは２００〜２，５００、とくに好ましくは２５０〜１，５００である。
【００１８】
ポリオール（ａ）のＯＨ当量の好ましい範囲は３１〜４０００である。硬質ウレタンフォームを製造する場合、（ａ）のＯＨ当量はさらに好ましくは５０〜２００である。軟質ウレタンフォームを製造する場合、（ａ）のＯＨ当量はさらに好ましくは５００〜４０００である。軟質ウレタンフォームの場合、ＯＨ当量が好ましくは３１〜８０の（ａ）を、（ａ）中に１０重量％以下（好ましくは０．５〜６重量％）、架橋剤もしくは鎖延長剤として併用してもよい。
【００１９】
本発明で用いられる有機ポリイソシアネート（ｂ）としては、従来からウレタンフォームに使用されているものが使用できる。このようなイソシアネートとしては、芳香族ポリイソシアネート、脂肪族ポリイソシアネート、脂環式ポリイソシアネート、芳香脂肪族ポリイソシアネート、これらの変性物（例えば、ウレタン基、カルボジイミド基、アロファネート基、ウレア基、ビューレット基、イソシヌアレート基、またはオキサゾリドン基含有変性物など）およびこれらの２種以上の混合物が挙げられる。
【００２０】
芳香族ポリイソシアネートとしては、炭素数（ＮＣＯ基中の炭素を除く；以下のイソシアネートも同様）６〜１６の芳香族ジイソシアネート、炭素数６〜２０の芳香族トリイソシアネートおよびこれらのイソシアネートの粗製物などが挙げられる。具体例としては、１，３−および１，４−フェニレンジイソシアネート、２，４−および２，６−トリレンジイソシアネート（ＴＤＩ）、粗製ＴＤＩ、２，４’−および４，４’−ジフェニルメタンジイソシアネート（ＭＤＩ）、ポリメチレンポリフェニルイソシアネート（粗製ＭＤＩ）、ナフチレン−１，５−ジイソシアネート、トリフェニルメタン−４，４’，４’’−トリイソシアネートなどが挙げられる。脂肪族ポリイソシアネートとしては、炭素数６〜１０の脂肪族ジイソシアネートなどが挙げられる。具体例としては、１，６−ヘキサメチレンジイソシアネート、２，２，４−トリメチルヘキサメチレンジイソシアネート、リジンジイソシアネートなどが挙げられる。
【００２１】
脂環式ポリイソシアネートとしては、炭素数６〜１６の脂環式ジイソシアネートなどが挙げられる。具体例としては、イソホロンジイソシアネート、４，４’−ジシクロヘキシルメタンジイソシアネート、１，４−シクロヘキサンジイソシアネート、ノルボルナンジイソシアネートなどが挙げられる。芳香脂肪族ポリイソシアネートとしては、炭素数８〜１２の芳香脂肪族ジイソシアネートなどが挙げられる。具体例としては、キシリレンジイソシアネート、α，α，α’，α’−テトラメチルキシリレンジイソシアネートなどが挙げられる。変性ポリイソシアネートの具体例としては、ウレタン変性ＭＤＩ、カルボジイミド変性ＭＤＩ、ショ糖変性ＴＤＩ、ひまし油変性ＭＤＩなどが挙げられる。これらのうちで好ましいものは、ＴＤＩ、ＭＤＩ、粗製ＴＤＩ、粗製ＭＤＩ、ショ糖変性ＴＤＩ、ウレタン変性ＭＤＩ、カルボジイミド変性ＭＤＩから選ばれた一種以上の有機ポリイソシアネートであるである。
【００２２】
ウレタンフォームの製造に際してのイソシアネート指数［（ＮＣＯ基／活性水素原子含有基）の当量比×１００］は、好ましくは６０〜５００、さらに好ましくは８０〜３５０、とくに好ましくは８５〜３００である。
【００２３】
本発明において、発泡剤（ｃ）として水を用いるのが好ましい。（ｃ）に水のみを単独で用いる場合、水の使用量はポリオール（ａ）１００重量部当たり、好ましくは０〜３０重量部、さらに好ましくは０．２〜２０重量部である。その他必要により水素原子含有ハロゲン化炭化水素、低沸点炭化水素、液化炭酸ガス等が用いられる。
【００２４】
水素原子含有ハロゲン化炭化水素系発泡剤の具体例としては、ＨＣＦＣ（ハイドロクロロフルオロカーボン）タイプのもの（例えばＨＣＦＣ−１２３、ＨＣＦＣ−１４１ｂ、ＨＣＦＣ−２２およびＨＣＦＣ−１４２ｂ）；ＨＦＣ（ハイドロフルオロカーボン）タイプのもの（例えばＨＦＣ−１３４ａ、ＨＦＣ−１５２ａ、ＨＦＣ−３５６ｍｆｆ、ＨＦＣ−２３６ｅａ、ＨＦＣ−２４５ｃａ、ＨＦＣ−２４５ｆａおよびＨＦＣ−３６５ｍｆｃ）；ＨＦＯ（ハイドロフルオロオレフィン）タイプのもの（例えばＨＦＯ−１３３６ｍｚｚＺおよびＨＦＯ−１２３４ｙｆ）などが挙げられる。これらのうち好ましいものは、ＨＣＦＣ−１４１ｂ、ＨＦＣ−１３４ａ、ＨＦＣ−３５６ｍｆｆ、ＨＦＣ−２３６ｅａ、ＨＦＣ−２４５ｃａ、ＨＦＣ−２４５ｆａ、ＨＦＣ−３６５ｍｆｃおよびこれらの２種以上の混合物である。水素原子含有ハロゲン化炭化水素を用いる場合の使用量は、ポリオール（ａ）１００重量部あたり、好ましくは５０重量部以下、さらに好ましくは４５重量部以下である。
【００２５】
低沸点炭化水素は、通常沸点が−５〜５０℃の炭化水素であり、その具体例としては、ブタン、ペンタン、シクロペンタンおよびこれらの混合物が挙げられる。低沸点炭化水素を用いる場合の使用量は、（ａ）１００重量部あたり、好ましくは４０重量部以下、さらに好ましくは３０重量部以下である。また、液化炭酸ガスを用いる場合の使用量は、（ａ）１００重量部あたり、好ましくは３０重量部以下、さらに好ましくは２５重量部以下である。
【００２６】
本発明において使用されるウレタン化触媒（ｄ）は、ウレタン化反応に通常使用される触媒、例えばアミン系触媒〔トリエチレンジアミン、Ｎ−エチルモルホリン、ジエチルエタノールアミン、Ｎ、Ｎ、Ｎ’、Ｎ’−テトラメチルヘキサメチレンジアミン、１−イソブチル−２−メチルイミダゾール、１，８−ジアザビシクロ−［５，４，０］−ウンデセン−７、ビス（ジメチルアミノエチル）エーテル（カルボン酸塩）など〕および／または金属触媒（オクチル酸第一スズ、ジラウリル酸ジブチル第二スズ、オクチル酸鉛など）を使用することができる。ウレタン化触媒（ｄ）の使用量は、ポリオール（ａ）１００重量部当たり、好ましくは０．００１〜６重量部である。
【００２７】
本発明に使用されるフィラー（ｅ）としては、膨張黒鉛、多価金属水酸化物およびそれらの混合物から選ばれるフィラーが挙げられる。
【００２８】
フィラー（ｅ）が膨張黒鉛の場合、加熱膨張するものであればいかなる膨張開始温度の膨張黒鉛であってもよいが、膨張開始温度が１２０℃以上４５０℃以下が好ましく、さらに好ましくは１５０℃以上４００℃以下、特に好ましくは１７０℃以上３５０℃以下、最も好ましくは２００℃以上３３０℃以下である。
膨張開始温度が１２０℃以上の場合、成形が容易である。また、膨張開始温度が４５０℃以下の場合、ウレタンフォームの難燃性能が十分に得られる。
【００２９】
また、膨張黒鉛は加熱時に膨張するのであればいかなる膨張倍率であってもよいが、５０ｍｌ／ｇ以上であることが好ましく、より好ましくは１００ｍｌ／ｇ以上、さらに好ましくは１５０ｍｌ／ｇ以上、特に好ましくは２００ｍｌ／ｇ以上である。
膨張倍率が５０ｍｌ／ｇ以上であると、難燃性能が十分に得られる。
【００３０】
本発明に使用されるフィラー（ｅ）が多価金属水酸化物の場合、多価金属水酸化物としては、２〜５価の金属の水酸化物が好ましく、ＩＩＡ族金属の水酸化物（水酸化マグネシウム、水酸化カルシウム、水酸化バリウムなど）、ＩＩＢ族金属の水酸化物（水酸化亜鉛など）、ＩＩＩＡ族金属の水酸化物（水酸化アルミニウムなど）、およびＶＡ族金属の水酸化物（水酸化アンチモンなど）等の微粒子が挙げられる。これらのうち好ましいものは、水酸化アルミニウム、水酸化マグネシウム、および水酸化カルシウムの微粒子であり、とくに好ましいものは、水酸化アルミニウム、および水酸化マグネシウムの微粒子である。
【００３１】
本発明のウレタンフォームの製造方法においては、上記フィラー（ｅ）と圧縮流体を含む混合液、またはフィラー（ｅ）とポリオール（ａ）と圧縮流体を含む混合液（Ｘ）の体積膨張により体積平均粒径を１０〜１０００ｎｍに調整したフィラー粒子（ｅ１）を用いる。
本発明において、圧縮流体としては、二酸化炭素を圧縮して得られる液体、亜臨界流体又は超臨界流体が挙げられる。
【００３２】
フィラー粒子（ｅ１）の体積平均粒径は、通常１０〜１０００ｎｍ、好ましくは２０〜８００ｎｍである。粒径が１０００ｎｍを超えるとポリオール（ａ）への分散安定性が悪くなったりする。ここで体積平均粒径は、レーザー回折／散乱式粒度分布測定装置〔例えば（株）堀場製作所製「ＬＡ−９２０」〕にて測定される。
なお、フィラー粒子（ｅ１）の体積平均粒径は、ウレタンフォーム製造時には、通常変化しない。
【００３３】
本発明の製造方法により得られるウレタンフォーム中のフィラー粒子（ｅ１）の含有量は、フィラー粒子（ｅ１）が膨張黒鉛、多価金属水酸化物、いずれの場合でも、ポリオール（ａ）の全重量に対して０．１〜３０重量％とすることが好ましく、５〜３０重量％がさらに好ましい。フィラー粒子（ｅ１）の含有量が０．１重量％以上であると、十分な難燃化性能が得られる。一方、３０重量％以下であると、力学的特性の低下を招く恐れが無く、コストも安くなる。
【００３４】
ウレタンフォームの製造に用いるその他の添加剤（ｆ）としては、整泡剤（ジメチルシロキサン系、ポリエーテル変性ジメチルシロキサン系等）、イソシアヌレート化触媒（例えばオクチル酸カリウム、第４級アンモニウム塩）、難燃剤（リン酸エステル、ハロゲン化リン酸エステル、水酸化アルミニウム、酸化アンチモン、ホウ素化合物、臭素化合物、塩素化パラフィン、環状脂肪酸等）、着色剤（染料、含量等）、可塑剤（フタル酸エステル、アジピン酸エステル等）、有機充填剤（合成短繊維、熱可塑性もしくは熱硬化性樹脂からなる中空微小球等）、抗酸化剤（ヒンダードフェーノール系、ヒンダードアミン系等）、老化防止剤（トリアゾール系、ベンゾフェノン系等）、離型剤（ワックス系、金属石鹸系、又はこれらの混合系）等公知の添加剤の存在下で反応させることができる。
【００３５】
本発明の方法によるウレタンフォームの製造法の一例を示せば、下記の通りである。まず、ポリオール（ａ）の少なくとも一部中に体積平均粒径が１０〜１０００ｎｍとされたフィラー粒子（ｅ１）を分散させ、その後発泡剤（ｃ）、ウレタン化触媒（ｄ）、並びに必要により添加剤（ｆ）および／または残りのポリオール（ａ）を所定量混合する。次いで、ウレタン低圧もしくは高圧注入発泡機または撹拌機を使用して、この混合物と有機ポリイソシアネート（ｂ）とを急速混合する。得られた混合液（発泡原液）を密閉型もしくは開放型のモールド（金属製または樹脂製）に注入し、ウレタン化反応を行わせ、所定時間硬化後、脱型してウレタンフォームを得る。また、スプレー発泡、連続発泡してもウレタンフォームを得ることができる。
【００３６】
上記のポリオール（ａ）の少なくとも一部中に体積平均粒径が１０〜１０００ｎｍとされたフィラー粒子（ｅ１）を分散させる工程において、方法例としては、（１）二酸化炭素の圧縮流体とフィラー（ｅ）とポリオール（ａ）との混合液（Ｘ１）を調製した後、（Ｘ１）を体積膨張させ、二酸化炭素が除去されたフィラー粒子（ｅ１）とポリオール（ａ）との分散液（フィラー粒子分散ポリオール組成物）を得る方法、（２）二酸化炭素の圧縮流体とフィラー（ｅ）との混合液（Ｘ２）を調製した後、（Ｘ２）をポリオール（ａ）に向けて噴霧、体積膨張させ、二酸化炭素が除去されたフィラー粒子（ｅ１）とポリオール（ａ）との分散液（フィラー粒子分散ポリオール組成物）を得る方法などが挙げられるが、これに限られるものでははい。これらの方法の中で、体積平均粒径がより小さいフィラー粒子が分散した分散液を得られやすいのは（１）の方法である。
【００３７】
上記（１）または（２）の製造方法においては、フィラー（ｅ）とポリオール（ａ）と圧縮流体との混合液（Ｘ１）、または（ｅ）と圧縮流体との混合液（Ｘ２）〔（Ｘ１）または（Ｘ２）を（Ｘ）と称する。〕を体積膨張することによって、体積平均粒径が１０〜１０００ｎｍのフィラー粒子（ｅ１）を得ることができる。
なお、フィラー（ｅ）とポリオール（ａ）と圧縮流体を含む混合液（Ｘ１）を用いる（１）の方法の場合、ポリオール（ａ）中に体積平均粒径が１０〜１０００ｎｍのフィラー粒子（ｅ１）が分散されたポリオール組成物を容易に得ることができる（本第２発明）。
（１）の方法におけるポリオール（ａ）に対するフィラー（ｅ）の使用量は、得られるフィラー粒子（ｅ１）の体積平均粒径の点から、ポリオール（ａ）に対して１〜１００重量％が好ましく、５〜８０重量％がさらに好ましい。
【００３８】
混合液（Ｘ）における、フィラー（ｅ）と圧縮流体と、必要によりポリオール（ａ）との混合に要する時間は、フィラー（ｅ）中に圧縮流体が浸透し経時での圧力低下が生じない時間以上であるならば十分である。
【００３９】
体積膨張させる手段としては、圧縮性流体の加熱操作や減圧操作があるが、効率よく粉砕、解砕するためには減圧操作による体積膨張が好ましい。
【００４０】
混合液（Ｘ）を体積膨張する際、効率よく粉砕、解砕力を得るためには、目的の圧力まで一気に減圧されることが好ましい。そのため、混合液（Ｘ）が調製される耐圧容器から圧縮流体を除去し小粒径のフィラーの得る場合は、一気に耐圧容器内を目的圧力まで減圧できる排圧弁を要する。また、混合液（Ｘ）が調製される耐圧容器から（Ｘ）を目的の圧力に調製された別の受け容器へ移送する場合は、混合液（Ｘ）を移送できる口径のノズルと受け容器を同じ圧力に保つレギュレーターが必要である。ただし、後者の場合、受け容器の圧力を大気圧とするのであれば、レギュレーターは不要である。
体積膨張させる前の混合液（Ｘ）の入った耐圧容器内の温度および圧力は、目的の体積平均粒径のフィラー粒子（ｅ１）が得られる条件であれば特に限定されないが、圧力は５〜２０ＭＰａが好ましく、温度は５０〜１２０℃が好ましい。
【００４１】
フィラー（ｅ）と圧縮流体の混合は、上記の耐圧容器内で行う方法以外に、ラインブレンド（インライン混合）方法により連続的に行うことが、生産性の向上、品質の一定化、製造スペースの縮小化等の面から好ましい。
ラインブレンド方法に用いる装置の具体例として、スタティックミキサー、インラインミキサー、ラモンドスーパーミキサー、スルザーミキサーのような静止型インライン混合機や、バイブミキサー、ターボミキサーのような撹拌型インライン混合機などが挙げられる。装置のミキサー部分の長さおよび配管径、ミキシング装置（エレメント）数に何ら限定はないが、目的圧力に耐え得るものでなければならない。
ラインブレンド方法に用いる装置の出口には、耐圧容器と同様の、混合物取り出し用のノズルを備えているのが好ましい。
【実施例】
【００４２】
以下実施例により本発明をさらに説明するが、本発明はこれに限定されるものではない。以下の記載において「部」は重量部を示す。
【００４３】
＜実施例（１）〜（１３）＞（フィラー粒子分散ポリオール組成物の製造）
攪拌棒および温度計をセットした耐圧反応容器に、表１〜３に示した比率に従って、（ａ−１）〜（ａ−３）、（ａ−５）〜（ａ−７）および（ｅ−１）〜（ｅ−３）を配合した後、耐圧反応容器の容積の４０％まで仕込み、密閉して攪拌しながら加熱し、系内温度９０℃まで昇温した。昇温後二酸化炭素を供給し１５ＭＰａにして１０分間攪拌した後、容器下部に取り付けたノズルを全開して開放し、プレ分散液１を得た。プレ分散液１を再び耐圧反応容器に仕込み、９０℃に温調したのち二酸化炭素を供給し１５ＭＰａにして１０分間攪拌した後、容器下部に取り付けたノズルを全開して開放し、フィラー粒子が分散した、硬質または軟質ウレタンフォーム用ポリオール組成物（Ａ１）〜（Ａ１３）を得た。
レーザー回折／散乱式粒度分布測定装置〔（株）堀場製作所製「ＬＡ−９２０」〕で測定したフィラー粒子（ｅ１）の体積平均粒径を表１〜３に示す。
【００４４】
＜比較例（１）〜（７）＞（比較のフィラー粒子分散ポリオール組成物の製造）
表１〜３に示した比率に従って、（ａ−１）、（ａ−３）、（ａ−５）〜（ａ−７）、および（ｅ−１）〜（ｅ−３）を配合した後、、０．５ｍｍφのガラスビーズを充填したサンドグラインダーミルを用いて、解砕／粉砕／分散を行い、フィラー粒子が分散した、硬質または軟質ウレタンフォーム用ポリオール組成物（Ａ’１）〜（Ａ’７）を得た。
レーザー回折／散乱式粒度分布測定装置〔（株）堀場製作所製「ＬＡ−９２０」〕で測定したフィラー粒子の体積平均粒径を表１〜３に示す。
【００４５】
【表１】
2016199732.tif 000002
【００４６】
【表２】
2016199732.tif 000003
【００４７】
【表３】
2016199732.tif 000004
【００４８】
＜使用原料の記号の説明＞
下記実施例１〜１６、比較例１〜１０における、ポリオール組成物（Ａ）または（Ａ’）以外のウレタンフォームの原料は次の通りである。
（１）ポリオール（ａ）
（ａ−１）数平均活性水素含有官能基数が２、水酸基価が２５０のエステルポリオール〔マキシモールＲＦＫ−５０５（川崎化成工業（株）製）〕
（ａ−２）グリセリンのＰＯ付加物、水酸基価２８０
（ａ−３）グリセリンのＰＯ−ＥＯブロック付加物（水酸基価３３、末端ＥＯ含量１４重量％）
（ａ−４）グリセリンのＰＯ−ＥＯブロック付加物（水酸基価３３、末端ＥＯ含量１４重量％）中で、アクリロニトリルおよびスチレンを重量比１：１で重合して得られた重合体ポリオール、重合体含有量４０重量％
（ａ−５）ジエタノールアミン、水酸基価１０７０
（ａ−６）グリセリンのＥＯ１１．５モル付加物のＰＯ／ＥＯ（モル比：２８．８／９９．９）ランダム付加物（水酸基価２５、ＥＯ含量７０．０重量％）                  
（ａ−７）グリセリンのＰＯ付加物、水酸基価５６
【００４９】
（２）フィラー（ｅ）
（ｅ−１）水酸化アルミニウム  昭和電工社製、商品名「ハイジライトＨ１０」
（ｅ−２）水酸化マグネシウム  タテホ化学工業（株）製、商品名「ＭＡＧＳＴＡＲ＃２０」
（ｅ−３）膨張黒鉛  日本黒鉛工業（株）製「Ｆ♯２」
【００５０】
（３）発泡剤（ｃ）
（ｃ−１）水
（ｃ−２）セントラル硝子（株）社製「ＨＦＣ−２４５ｆａ」（１，１，１，３，３，−ペンタフルオロプロパン）
【００５１】
（４）ウレタン化触媒（ｄ）
（ｄ−１）触媒Ａ（エアープロダクツジャパン（株）製ＤａｂｃｏＫ−１５）
（ｄ−２）触媒Ｂ（エアープロダクツジャパン（株）製ＤａｂｃｏＴＭＲ）
（ｄ−３）アミン触媒Ｃ（エアープロダクツジャパン（株）製Ｄａｂｃｏ３３ＬＶ）
（ｄ−４）アミン触媒Ｄ（東ソー（株）製ＴＯＹＯＣＡＴ−ＥＴ）
（ｄ−５）日東化成（株）製「ネオスタンＵ−２８」（オクチル酸第１スズ）
【００５２】
（５）添加剤（ｆ）
（ｆ−１）大八化学工業（株）社製「ＴＭＣＰＰ」〔トリス（β−クロロプロピル）ホスフェート〕
（ｆ−２）ポリエーテルシロキサン重合体（東レダウコーニング（株）製「ＳＨ−１９３」）
（ｆ−３）ポリエーテルシロキサン重合体（東レダウコーニング（株）製「ＳＺ−１３４６」）
（ｆ−４）ポリエーテルシロキサン重合体（モメンティブ・パフォーマンス・マテリアルズ製「Ｌ−５４０」）
【００５３】
（６）有機ポリイソシアネ−ト（ｂ）
（ｂ−１）粗製ＭＤＩ（日本ポリウレタン工業（株）製「ＭＲ−２００」）、ＮＣＯ％＝３１．５）
（ｂ−２）三井化学ポリウレタン（株）製「コスモネートＴ−８０」（ＴＤＩ−８０、ＮＣＯ％＝４８．３）
（ｂ−３）三井化学ポリウレタン（株）製「コスモネートＴＭ−２０」（ＮＣＯ％＝４４．６）
【００５４】
＜実施例１〜１０、比較例１〜４＞硬質ウレタンフォームの製造
表４に示した部数にて、２０±５℃に温調したポリオール組成物（Ａ）、ポリオール（ａ）、発泡剤（ｃ）、ウレタン化触媒（ｄ）及び添加剤（ｆ）を所定量配合しポリオールプレミックスを作成した。このポリオールプレミックスに２０±５℃に温調した有機ポリイソシアネート（ｂ）を所定のイソシアネート指数となるよう加えて、攪拌機［ホモディスパー：プライミクス製］にて８０００ｒｐｍ×７秒間急速混合した。その後、６０℃に温調し、かつモールドの上面と下面に２５０×２５０×０．５ｍｍの鋼板パネルをセットした３００×３００×４０ｍｍのモールドに混合液をすみやかに流し入れ、モールド発泡させて硬質ウレタンフォームを得た。各実施例、比較例で得られたウレタンフォームの、下記項目での評価結果を表４に示した。
【００５５】
（１）成型品密度
上記方法で成形した後、下記式により算出した。単位はｋｇ／ｍ3
成型品密度（ｋｇ／ｍ3）＝（鋼板パネル付き成型品の重量（ｇ）−２枚の鋼板パネル合計重量（ｇ））／成型品の体積（ｃｍ3）×１０００
（２）燃焼性（コーンカロリーメーター）
成形品の中央部から９９０（長さ）×９９０（幅）×４００（高さ）ｍｍのサンプル片を２個得、ＩＳＯ５６６０に準拠して総発熱量（単位はＭＪ／ｍ2）を測定した。
【００５６】
【表４】
2016199732.tif 000005
【００５７】
＜実施例１１〜１４、比較例５〜７＞軟質ウレタンフォームの製造（１）
表５に示した部数にて、２５±５℃に温調したポリオール組成物（Ａ）、ポリオール（ａ）、発泡剤（ｃ）、ウレタン化触媒（ｄ）及び添加剤（ｆ）を所定量配合しポリオールプレミックスを作成した。このポリオールプレミックスに２５±５℃に温調した有機ポリイソシアネート（ｂ）を所定のイソシアネート指数となるよう加えて、撹拌混合し、金型温度６０±５℃、金型サイズ４０×４０×１０（Ｈ）ｃｍ、金型材質：アルミ、キュアー時間６分の条件で、軟質ウレタンフォームを製造し、２４時間放置後のウレタンフォームの諸物性を測定した。各実施例、比較例で得られたウレタンフォームの下記項目での評価結果を表５に示した。
【００５８】
（１）ウレタンフォームの全密度（ｋｇ／ｍ3）
（２）ウレタンフォームのコア密度（ｋｇ／ｍ3）
〔上記（１）、（２）の測定はＪＩＳ  Ｋ６４０１に準拠）
（３）ウレタンフォームの燃焼距離（ｍｍ）、燃焼時間（秒）
〔上記（３）の測定は米国自動車安全基準ＦＭＶＳＳ  Ｎｏ．３０２２に準拠〕
【００５９】
【表５】
2016199732.tif 000006
【００６０】
＜実施例１５〜１６、比較例８〜１０＞軟質ウレタンフォームの製造（２）
表６に記載の発泡処方の部数の各原料を２５±２℃で撹拌混合し、下記の発泡条件により発泡して軟質ウレタンフォームを作製し、一昼夜（温度２５℃、湿度５０％にて２４時間）放置後の各実施例、比較例で得られたウレタンフォームの下記項目での評価結果を表６に示した。
【００６１】
（発泡条件）
ＢＯＸＳＩＺＥ：２５０ｍｍ×２５０ｍｍ×２５０ｍｍ
材質          ：木材
ミキシング方法：ハンドミキシング（必要試薬を所定の容器に必要量仕込んだ後、攪拌羽を容器中に挿入し回転数５０００回転／分で６〜２０秒間攪拌させる発泡方法）
ミキシング時間：６〜２０秒
撹拌羽回転数  ：５０００回転／分
【００６２】
（１）ウレタンフォームのコア密度（ｋｇ／ｍ3）
〔（上記（１）の測定はＪＩＳ  Ｋ６４０１に準拠〕
（２）ウレタンフォームの燃焼距離（ｍｍ）、燃焼時間（秒）
〔上記（２）の測定は米国自動車安全基準ＦＭＶＳＳ  Ｎｏ．３０２２に準拠〕
【００６３】
【表６】
2016199732.tif 000007
【００６４】
表１〜３に示されるように、実施例は比較例に比べて、フィラー粒子（ｅ１）の体積平均粒径を小さくすることができる。その結果表４〜６に示すように、難燃性に優れたウレタンフォームを得ることができる。
【産業上の利用可能性】
【００６５】
本発明の製造方法により得られるウレタンフォームは難燃性に優れるため、建材、家具材料および自動車内装材用等の硬質フォームまたは軟質フォームとして広く利用できる。